(57)【要約】      （修正有）【課題】多数の孔が形成された部品をセラミックマトリクス複合材料から製造する方法を提供する。【解決手段】複合材料のファイバー補強材を構成するファイバープリフォーム２０が製造され、次いで、プリフォームを完全に緻密化することなく、ファイバーを相互に結合するに十分なマトリクス相をプリフォーム内に堆積することにより、プリフォームが固結される。剛性材料の複数のピン１０が固結したプリフォーム中に挿入され、少なくとも１つのセラミックマトリクス相を堆積することによりピンを備える固結したプリフォームの緻密化が続行される。その後、マトリクスのセラミック材料に影響を与えない処理を施すことにより、少なくとも一部が除去され得る材料からなるピンの少なくとも一部分が、その部分を貫通する調整された孔を残すように、除去される。【選択図】図２
2004269353.tif 000002
【特許請求の範囲】
【請求項１】
セラミックマトリクス複合材料から多孔部品を製造する方法において、
複合材料のファイバー補強材を構成するファイバープリフォームを製造する工程、
プリフォームを完全に緻密化することなく、ファイバーを相互に結合するに十分なマトリクス相をプリフォーム内に堆積することにより、プリフォームを固結する工程、
剛性材料の複数のピンを固結したプリフォーム中に挿入する工程、
少なくとも１つのセラミックマトリクス相を堆積することによりピンを備える固結したプリフォームの緻密化を続行する工程、及び
マトリクスのセラミック材料に影響を与えない処理を施すことにより、少なくとも一部が除去され得る材料からなるピンの少なくとも一部分を、その部分を貫通する調整された孔を残すように、除去する工程
を具備することを特徴とする多孔部品の製造方法。
【請求項２】
挿入されるピンは、全体が除去され得る材料からなることを特徴とする請求項１に記載の方法。
【請求項３】
使用されるコアは、除去される材料のコア部と、コア部が除去されたときに除去されないセラミックの周辺部又はシースからなることを特徴とする請求項１に記載の方法。
【請求項４】
除去され得るピンの材料は、酸化により除去されることを特徴とする請求項１〜３のいずれかに記載の方法。
【請求項５】
使用されるピンは、マトリクスによりカーボンの糸又はトウを緻密化し、強化することにより製造されることを特徴とする請求項１〜４のいずれかに記載の方法。
【請求項６】
最初に圧縮性材料のブロックにピンを挿入すること、圧縮性材料のブロックを固結したプリフォームと接触させること、及びピンを固結したプリフォームに突き通すように、圧縮性材料のブロックを圧縮しつつ、ピンに超音波エネルギーを加えることを含むプロセスにより、ピンは所定の場所に挿入されることを特徴とする請求項１〜５のいずれかに記載の方法。
【請求項７】
ピンは、固結したファイバープリフォームの表面に垂直の方向に対しゼロでない角度を形成する方向に、植え込まれることを特徴とする請求項１〜６のいずれかに記載の方法。
【請求項８】
プリフォームの固結は、小さい厚さのセラミックマトリクス相を形成することを含むことを特徴とする請求項１〜７のいずれかに記載の方法。
【請求項９】
プリフォームの固結は、小さい厚さのカーボンマトリクス相を形成することを含むことを特徴とする請求項１〜７のいずれかに記載の方法。
【請求項１０】
プリフォームの固結中、気孔の容積比は、４０％以下に減少されることを特徴とする請求項１〜９のいずれかに記載の方法。
【請求項１１】
気孔の容積比は、５０〜７０％の範囲にある値を有し、固結は、気孔の容積比が４０〜６０％の範囲にある値に減少するまで行われることを特徴とする請求項１〜１０のいずれかに記載の方法。
【請求項１２】
プリフォームは、少なくとも１つの自己治癒相を含むセラミックマトリクスにより緻密化されることを特徴とする請求項１〜１１のいずれかに記載の方法。
【請求項１３】
セラミックマトリクス複合材料からガスタービン燃焼室のための多孔壁を形成することを特徴とする請求項１〜１２のいずれかに記載の方法。
【請求項１４】
前記ファイバープリフォームは、二次元ファイバー積層体をドレープ成形することにより製造されることを特徴とする請求項１３に記載の方法。
【請求項１５】
前記積層体は、相互に接合されることを特徴とする請求項１４に記載の方法。
【請求項１６】
前記ファイバープリフォームは、多層織物から作り上げられていることを特徴とする請求項１５に記載の方法。
【発明の詳細な説明】
【技術分野】
【０００１】
本発明は、セラミックマトリクス複合材料から多孔性部品を製造することに関する。本発明の応用の特定の分野は、ガスタービン、特に飛行機のジェットのための燃焼室壁を製造することである。上記壁には、空気流により冷却されることを可能とする複数の孔が設けられている。
【背景技術】
【０００２】
セラミックマトリクス複合（ＣＭＣ）材料は、熱構造材料、即ち、良好な機械特性及び高温においてそれを保持する能力を有する材料である。それらは、耐火性ファイバー（一般にカーボンファイバー又はセラミックファイバー）からなるファイバー補強材を含み、セラミックマトリクスにより、又は組合されたカーボン及びセラミックマトリクスにより緻密化されている。材料の機械的挙動を改善するために、例えば、熱分解カーボン（ＰｙＣ）又は窒化ホウ素の界面層が、補強ファイバーとセラミックマトリクスとの間に介在され得る。
【０００３】
ＣＭＣからの部品の製造は、恐らくプリフォームのファイバーに相間層を形成した後、複合材料の補強材を構成するファイバープリフォームを製造すること、及びセラミックマトリクスでプリフォームを緻密化することを含む。
【０００４】
プリフォームは、糸、綱、リボン、織布、一方向シート、フェルト層…のような一方向又は二方向ファイバー繊維からなる。例えば、プリフォームの成形は、パイルを巻くこと、織ること、撚ること、編むこと、又はひだをつけることを含む。
【０００５】
緻密化は、液体法、即ち、プリフォームに、マトリクスのセラミック材料の前駆体を含む液体組成物を含浸することにより行うことが出来る。前駆体は、典型的には、硬化した後にセラミック化のため熱処理に供される樹脂である。
【０００６】
緻密化はまた、ガス法、即ち、セラミックマトリクスの１種又はそれ以上の前駆体を含む反応ガスを用いた化学的気相浸透によっても行うことが出来る。ガスは、ファイバープリフォームの気孔中を拡散し、温度及び圧力の特定の条件の下で、分解するガスの成分の１つにより、又は複数の成分間に生ずる反応により、セラミックをファイバー上に堆積する。
【０００７】
以上のＣＭＣ部品の製造方法は、それ自体周知である。  
ガスタービンの燃焼室の壁を製造するためにＣＭＣを用いる試みがなされた。改良された効率及び減少した汚染物質の発生は、そのような燃焼室においてより高温レベルを要求する。これが、伝統的に燃焼室の壁を構成する高融点金属合金をＣＭＣに置換する試みがなされた理由である。特に、壁に冷却膜を形成するために、壁に空気を吹き込むことがやはり必要である。そのような吹き込みは、典型的には０．２ミリ（ｍｍ）〜０．８ｍｍの範囲にある径を有する、多数の小径孔を通して行われる。
【０００８】
金属合金室壁にそのような孔を作るために一般に使用された方法は、レーザードリルである。ＣＭＣの壁に適用したとき、そのような加工技術は、局部的にセラミックマトリクスを除去することにより、補強ファイバーを破壊する欠点、及びファイバー表面又はファイバー−マトリクス界面表面の露出した部分を破損する欠点がある。ファイバーを破壊することは、材料の機械的強度を弱くする。加えて、ファイバー及び界面の露出する部分は、酸化性の周囲媒体に直接さらされ、それにより、ファイバーがカーボンである場合、及び／又はそれらがＰｙＣ又はＢＮ界面を備える場合には、その材料を腐食を受け易くする。
【０００９】
そのとき、機械加工後の、例えば化学的気相浸透の最終工程において、孔の壁にセラミックが堆積することが考えられる。しかし、それは、多かれ少なかれ、孔の調整に影響を与え、それらを閉塞させる危険をおかし得る。孔の閉塞は、空気が孔を通して吹き込まれる効果を減少させる。加えて、化学的気相浸透の追加の工程が必要となり、それは、長く、高価なプロセスを構成する。
【発明の開示】
【発明が解決しようとする課題】
【００１０】
本発明の目的は、上記欠点を提供しない方法、即ち、孔が形成された後に防御層を壁に堆積することなく、孔が形成された壁においてさえ酸化に対し防御されている、多数の孔が形成された部品をＣＭＣから作る方法を提供することにある。
【００１１】
この目的は、
複合材料のファイバー補強材を構成するファイバープリフォームを製造する工程、
プリフォームを完全に緻密化することなく、ファイバーを相互に結合するに十分なマトリクス相をプリフォーム内に堆積することにより、プリフォームを固結する工程、
剛性材料の複数のピンを固結したプリフォーム中に挿入する工程、
少なくとも１つのセラミックマトリクス相を堆積することによりピンを備える固結したプリフォームの緻密化を続行する工程、及び
マトリクスのセラミック材料に影響を与えない処理を施すことにより、少なくとも一部が除去され得る材料からなるピンの少なくとも一部分を、その部分を貫通する調整された孔を残すように、除去する工程
を具備する方法により達成される。
【００１２】
このように、本発明は、固結したプリフォームにあらかじめ挿入されたピンを構成する材料を除去することにより、固結したプリフォームの緻密化後に、孔が得られることにおいて、注目すべきである。ピンは、全体を、除去されるのに適する材料からなるものとすることが出来る。固結したプリフォームの緻密中に、ピンが除去された後、孔の壁がセラミック材のシースにより構成されるように、ピンは、マトリクスのセラミック材に覆われる。
【００１３】
変形例として、ピンは、部分的に、即ち、コアにより構成される部分が、除去し得る材料からなるものであってもよく、コアは、コアが除去されたときに除去されないセラミックからなる周辺部又はシースにより囲まれる。ピンのセラミックシースは、そのとき、コアが除去された後の孔の壁を構成する。
【００１４】
除去され得るピン材料は、酸化により除去され得る材料、例えば、カーボン又はカーボン複合材料である。例えば、有機又はカーボンマトリクスを用いて緻密化により強化されたカーボンファイバー糸又はトウからなるピンを用いることが可能である。有機マトリクスは、熱処理に供されたカーボンの残さを残す材料からなる。有機マトリクスは、固結したプリフォームを緻密化するのに必要な温度の上昇中、ピンが挿入された後に、恐らくカーボンに変換される。
【００１５】
前記材料がＣＭＣのセラミックマトリクスに害を与えることなく除去され得るならば、ピン又はその少なくともコアを作るために、他の材料を用いることが出来る。
【００１６】
圧縮性材料のブロックへのピンの予備挿入、圧縮性材料のブロックを固結したプリフォームと接触させること、及びピンを固結したプリフォームに突き通すように、圧縮性材料のブロックを圧縮しつつ、同時にピンに超音波エネルギーを加えることを含むプロセスにより、ピンは有利にも所定の場所に挿入される。そのような補強ピンの挿入方法は、それ自体公知である。特に、文献ＷＯ９７／０６９４８を参照することが出来る。
【００１７】
ピンを、固結したファイバープリフォームの表面に対し、所望の方向に、特に前記表面に垂直の方向に対しゼロでない角度の方向に、挿入することが出来る。
【００１８】
プリフォームを固結する工程は、プリフォームを取り扱うに充分に、プリフォームが変形することなくピンを挿入するに充分に、ファイバープリフォームを結合するように、マトリクス相によるプリフォームの部分的緻密化を達成する材料をその中に堆積することからなる。その後、固結したプリフォームは、形状を維持する器具を必要とすることなく、緻密化され得る。固結は、好ましくは、空のプリフォームの初期気孔の最大分率を残すように行われる。気孔の空隙率は、最大で４０％、例えば８〜４０％の範囲にある量だけ減少する。典型的には、最初に５０〜７０％の範囲にある空容積比を示すファイバープリフォームの場合、空容積比を４０〜６０％の範囲にある値に減少するように、固結が行われる。
【００１９】
固結は、プリフォームのファイバーに小さい厚さのカーボン又はセラミックマトリクスを堆積することにより、有利に行われる。このマトリクス相は、液体法を用いて、即ち、プリフォームにカーボン又はセラミック前駆体を含む液体組成物を含浸させ、次いで、一般に熱処理により前駆体を変換することにより、堆積される。この前駆体は、典型的には樹脂である。
【００２０】
固結は、好ましくは、化学的気相浸透法による。そのような状況の下で、セラミックマトリクス相は、ファイバー上にＰｙＣ又はＢＮの界面層を形成した後、任意に堆積される。
【００２１】
固結したプリフォームの連続緻密化を続行する工程は、液体法により、又は化学的気相浸透法により行われる。
【００２２】
本発明の方法は、ガスタービン燃焼室の多孔壁を製造するのに特に適切である。ファイバープリフォームは、三次元的に織る、編む又は撚ることにより得られた多層織物から作られる。それはまた、二次元繊維織物の層を覆うことにより、即ち重ねることにより形成される。覆いは、作られる壁の形状に応じた形状の支持体上に行われる。覆われた層、例えば織布又は糸のシートを含む層は、例えば、縫うことにより又はボンディングスティッチにより接合することが出来る。固結は、所望の形状の器具内にプリフォームを保持するしつつ行われる。ピンは、孔にとって所望の配列に対応する、その表面に対する配列で、固結したプリフォーム内に挿入される。
【発明を実施するための最良の形態】
【００２３】
本発明の特定の手段が、ジェット飛行機のためのガスタービン燃焼室の多孔壁を作るためにＣＭＣを用いることへの応用として、説明される。
【００２４】
第１の工程（図１）は、製造される室の壁の形状に近い形状のファイバープリフォームを製造することからなる。この目的のため、様々な公知の方法を使用することが出来る。
【００２５】
このように、フィラメント、糸、又はトウを三次元的に織る、編む又は撚ることにより得られた多層織物の形で、プリフォームを製造することが出来る。この場合、層間の接合は、プリフォームを製造する間、フィラメント、糸、又はトウをある層から他の層に通すことにより提供される。
【００２６】
プリフォームは、ドレーピングにより、即ち、二次元繊維織物の層を所望の厚さが得られるまでジグ又は製造具上に積層し、成形することにより製造することが出来る。例えば、繊維織物は、織布、糸の一方向シート、又は様々な方向に重ねられ、軽く縫うことにより接合された糸の複数の一方向シートからなる積層体である。重ねられた層は、例えば針で縫うことにより、相互に接合される。この目的に適切な縫合装置は、米国特許第５，２２６，２１７号に記載されている。変形例では、重ねられた層は、綴じることにより、又は糸を植え込むことにより接合されてもよい。
【００２７】
プリフォームは、カーボンファイバー、又は例えばシリコンカーバイドファイバーのようなセラミックファイバーからなる。プリフォームを製造するに必要な操作は、カーボンファイバー又はセラミックファイバーに対し行われる。カーボン又はセラミック前駆体であるファイバーに対する操作を実施することも可能である。この前駆体は、プリフォームが製造された後に熱処理を施すことにより、カーボン又はセラミックに変換される。
【００２８】
得られたファイバープリフォームは、加工中にその形状を維持しつつ固結される（工程２０）。固結は、マトリクスを厚く、しかしプリフォームのファイバーを相互に結合するに充分な厚さに堆積することにより得られる。このように、固結は、ファイバープリフォームの部分的緻密化のみを達成し、空孔の初期容積の多くの部分を残す。気孔の容積比は、４０％以下、例えば８〜４０％だけ減少され、例えば、気孔容積比は、約５０〜７０％の範囲にある値から約４０〜６０％の範囲にある値に減少する。
【００２９】
固結の目的に望ましい材料は、カーボン又はセラミック、例えばシリコンカーバイド（ＳｉＣ）である。これは、約９００〜１０５０℃の温度、２５キロパスカル（ｋＰａ）未満の圧力の容器内で、ＳｉＣ及び水素ガス（Ｈ２）のための前駆体としてのメチルトリクロロシラン（ＭＴＳ）を含む反応ガスを用いて行われる化学的気相浸透法により達成することが出来る。水素は、ベクトルガスとして作用し、ファイバープリフォーム内への反応ガスの拡散を促進し、ＭＴＳを分解することによりＳｉＣ堆積物の形成を促進する。化学的気相浸透法によりＳｉＣマトリクスを形成する方法は、米国特許第５，７３８，９０８に記載されている。
【００３０】
ＰｙＣ又はＢＮの界面は、固結の目的のため、ＳｉＣマトリクス相を堆積する前にプリフォームのファイバー上に形成され得る。この界面は、米国特許第４，７５２，５０３に記載されている化学的気相浸透法により形成される。
【００３１】
化学的気相浸透法により得られたカーボンマトリクス相により固結を行うとき、公知の方法と同様に、メタン及びプロパンの混合物を含む反応ガスを用いて、約９５０〜１１００℃の温度、２５ｋＰａ未満の圧力で操作することが出来る。
【００３２】
変形例では、固結は液体法により行われる。器具内に保持されつつ、プリフォームは、形成される材料の前駆体を含む液体組成物により含浸される。前駆体は、典型的には樹脂である。例えば、カーボンの前駆体であるフェノール樹脂又はＳｉＣの前駆体樹脂であるポリカーボシラン又はポリチタノカーボシラン型を用いることが出来る。含浸後、恐らく溶媒を除去するために乾燥した後、樹脂は硬化され、次いで樹脂は熱処理によりカーボン又はセラミックに変換される（炭化又はセラミック化）。
【００３３】
固結の目的のために堆積される物質の量を制限するために、高過ぎない熱処理後の固体残さ分を含む樹脂によるか又は、溶媒に充分に希釈される樹脂による含浸が行われる。ファイバー構造の初期気孔空間の主要部分は、一旦樹脂が乾燥され、硬化されると、ある程度回復される。
【００３４】
固結後、固結したプリフォームは、ピンを挿入する工程３０を行うために、その形状を維持する器具から除かれる。
【００３５】
ピンは、文献ＷＯ９７／０６９４８に記載されている型の方法を用いて挿入するのが有利である。図２に示すように、挿入されるピン１０は、最初に圧縮性材料のブロック１２、例えば発泡体又はエラストマーに挿入される。ピンは、ブロック１２の２つの対向面１２ａ及び１２ｂ間に延びる。ブロックの一方の面１２ａは、孔が形成される将来のＣＭＣの位置に対応する位置において、固結したプリフォーム２０の表面ゾーン２０ａと接触させられる。超音波発生器（図示せず）に接続されたトランスジューサー１４は、ブロック１２に超音波エネルギー及び圧縮を加えることにより固結したプリフォーム中にピンを移動させるように、ブロック１２の他の面１２ｂに押し付けられる。必要ならば、孔が形成される位置に対応するプリフォームのゾーンのすべてにピンを挿入するように、このプロセスが繰り返される。
【００３６】
ピンは、任意に、最後に得られる孔に必要な径に応じて、同一の径を有するように選択される。ピンが挿入される密度は、一定に、又は製造される部品における孔に必要な分布に応じて選択される。
【００３７】
示された例では、ピン１０は、プリフォーム２０の表面２０ａに垂直な方向に対してゼロでない角度αで傾斜している方向に沿って挿入される。傾斜角は、ＣＭＣ室の壁に形成される孔に必要な角度に対応する。この角度は、プリフォーム２０の異なる表面において異なっている。それは一般に、３０〜６０°の範囲にある。ピン１０は、固結したプリフォームの厚さを突き通るような、好ましくはプリフォームの両面２０ａ，２０ｂから突出するような長さを有する。
【００３８】
例えば、ピン１０は、酸化されることにより除去され得る剛性材料からなる。
【００３９】
特に、カーボンファイバーからなる糸又はトウを、カーボンマトリクス又は有機マトリクスで緻密化することにより得られた複合材料からなるピンを用いることが出来る。有機マトリクスはその後、固結したプリフォームの緻密化を終了するのに必要な温度の上昇中、炭化されている。例えば、有機マトリクスは、ビスマレイミド（ＢＭＩ）型の樹脂からなる。
【００４０】
ピンが挿入された後、固結したプリフォームの緻密化は、所望の程度の密度に到達するまで続行される（工程４０）。緻密化は、セラミックマトリクス、例えばＳｉＣにより行われる。この目的のため、化学的気相浸透法又は液体法による緻密化のプロセスが、固結がＳｉＣマトリクスにより行われる時に、固結工程において説明されたように、使用される。
【００４１】
固結が完了すると、高温、例えば６００〜１０００℃の範囲の高温で酸化されることにより、ピンは除去される（工程５０）。この目的のため、ピンのカーボンは、ピンの端部を折ることにより裸にされる。このピンの端部は、プリフォームの両端から有利にも突出し、セラミックの堆積物を覆っているものである。ピンが除去された後、孔２４を有する所望のＣＭＣ室壁２２が得られる（図３）。
【００４２】
孔２４は、マトリクスを構成する材料により定義され、それらはピンの径により調整される。  
このように、カーボン補強ファイバーは、かつその界面さえ、孔の近傍においてさえ、セラミックマトリクスにより十分に被覆されているままである。加えて、ピンが固結したプリフォームに挿入される方法は、ファイバーに対する非常に限定された破壊的効果を有する。それは、それらの多くが、ピンが押付けられるときに破壊されるよりも、わきに押されるからである。
【００４３】
カーボン又はＳｉＣ以外の屈折性材料のマトリクス相は、固結段階で提供され、ＳｉＣ以外のセラミックマトリクスは、固結したプリフォームを緻密化する段階で提供され得る。
【００４４】
このように、少なくとも固結したプリフォームを緻密化する状態では、自己治癒性マトリクス、即ち、ＣＭＣが使用される温度でガラス相を形成し得る材料からなるマトリクスを設置することが有利である。ガラス相は、ガラス状態を通ることにより、マトリクスに生じ、そうでなければファイバー又は界面層に接近する周囲の媒質に与えるクラックを治癒する。Ｓｉ−Ｂ−Ｃ三元系により形成された少なくとも１つのマトリクス相を含む自己治癒性マトリクスを設けることは、米国特許第５，２４６，７３６号に記載されている。
【００４５】
セラミックマトリクス又はマトリクス相のための他の材料、例えば、窒化物、ＳｉＣ以外の炭化物、または酸化物型セラミックを用いることも可能である。酸化物型セラミックマトリクスの提供は、米国特許第４，５７６，８３６号に記載されている。
【００４６】
ピンは、カーボン又は有機マトリクスにより緻密化されたカーボンファイバー以外の、酸化により除去されるのに適切な材料からなる。例えば、カーボン又は有機マトリクスにより緻密化されたセラミックファイバーからなるピンを用いることが出来る。マトリクスのみの酸化は、ピンを除去するのに十分である。
【００４７】
ピンが完全に除去されるのは、必須ではない。このように、酸化により、又は他のプロセスにより、シース又はセラミック材料と組み合わせて、除去され得る材料のコア部を有するピンを用いることが出来る。セラミックシースは、ＣＭＣセラミック相のセラミック材料と同一の型の材料からなるものであるのが有利である。それは、セラミック気相堆積法によりコア部上に形成される。このように、ＳｉＣシースで被覆されたセラミック材料を製造することが可能である。図４に示すように、コア部が除去された後、ＳｉＣシース１１は、ＣＭＣ壁２２を貫通する孔２４’を保持し、かつ定義する。
【００４８】
以下の実施例は、本発明による、多孔部の製造において行われたテストに関する。
【００４９】
実施例１
日本の供給者である日本カーボンにより「Ｈｉ−Ｎｉｃａｌｏｎ」として供給されたＳｉＣファイバー糸の多層織物により、１０層のファイバープリフォームが製造された。このプリフォームの気孔容積分率は、約６５％であった。
【００５０】
プリフォームは、ＰｙＣ界面を形成し、化学的気相浸透によりＳｉＣを堆積することにより固結した。気孔容積分率は、約５５％の値に減少した。
【００５１】
固結後、ＢＭＩ樹脂により含浸することにより強化されたカーボン糸からなる、０．３ｍｍの径を有するピンが挿入された。ピンは多層繊維織物に挿入され、それらは、プリフォームの両面から突出するような長さであった。
【００５２】
プリフォームはその後、米国特許第５，２４６，７３６号に記載されているように、Ｓｉ−Ｂ−Ｃ型の自己治癒性セラミックマトリクスにより緻密化された。
【００５３】
緻密後、ピンの突出端部は、そのカーボンが剥き出しになるように腐食された。次いで、ピンは、空気中、８００℃で酸化することにより除去された。
【００５４】
図５及び６の写真は、得られた孔を示す。孔の形状が非常にきれいであることが見られる。
【００５５】
実施例２
カーボンファイバー糸の多層織物により、１０層のファイバープリフォームが製造された。このプリフォームの気孔容積分率は、約６０％であった。
【００５６】
プリフォームは、化学的気相浸透によりＳｉＣを堆積することにより固結した。気孔容積分率は、約５０％の値に減少した。
【００５７】
固結後、ＢＭＩ樹脂により含浸することにより強化されたカーボン糸からなる、０．３ｍｍの径を有するピンがプリフォームに挿入された。ピンは、プリフォームの表面に垂直な方向に対し４５°の角度で植え込まれた。ピンは、プリフォームの両面から突出するような長さであった。
【００５８】
プリフォームは緻密化された。
【００５９】
緻密後、ピンは、実施例１におけるように除去された。得られた孔は、図７及び８の写真に示されている。
【図面の簡単な説明】
【００６０】
【図１】本発明の特定の実施例の方法における一連の工程を示すフローチャート。
【図２】ピンを固結したファイバープリフォームに挿入するプロセスを示す模式図。
【図３】図１の工程に使用される種類のピンを除去した後に得られる孔を示す模式図。
【図４】本発明の他の実施例におけるピンのコア部を除去した後に得られる孔を示す模式図。
【図５】耐熱構造複合材料からなる部品に、本発明により形成された孔を示す写真。
【図６】図５の部品の孔を示すよりおおきなスケールの写真。
【図７】耐熱構造複合材料からなる部品に、本発明により形成された孔を示す写真。
【図８】図７の部品の孔を示すよりおおきなスケールの写真。
【符号の説明】
【００６１】
１０・・・ピン、１２・・・ブロック、１２ａ，１２ｂ・・・対向面、１４・・・トランスジューサー、２０・・・プリフォーム、２０ａ，２０ｂ・・・プリフォームの両面、２２・・・ＣＭＣ室壁、２４・・・孔。
【図１】
2004269353.tif 000003
【図２】
2004269353.tif 000004
【図３】
2004269353.tif 000005
【図４】
2004269353.tif 000006
【図５】
2004269353.tif 000007
【図６】
2004269353.tif 000008
【図７】
2004269353.tif 000009
【図８】
2004269353.tif 000010